(57)【特許請求の範囲】
【請求項１】
伸縮性生地からなる水着であって、
多孔質無機粒子に吸水ゲル樹脂が吸着された吸水ゲル吸着粒子が、バインダ樹脂とともに伸縮性生地の表面の少なくとも一部に固定されていることを特徴とする水着。
【請求項２】
前記吸水ゲル吸着粒子はバインダ樹脂とともに分散液とされ、浸漬により前記伸縮性生地に付与されている請求項１に記載の水着。
【請求項３】
前記吸水ゲル吸着粒子はバインダ樹脂とともに分散液とされ、プリントにより前記伸縮性生地に付与されている請求項１に記載の水着。
【請求項４】
前記水着表面の少なくとも一部に、さらに撥水性部分を含む請求項１〜３のいずれかに記載の水着。
【請求項５】
前記撥水性部分は水着の体長方向に沿って連続状及び断続状から選ばれる少なくとも１つのパターンに形成されている請求項４に記載の水着。
【請求項６】
前記吸水ゲル吸着粒子が固定された部分を浸漬法で伸縮性生地の全面に形成し、その上に撥水性部分をプリントにより所定の形状に形成する請求項１〜５のいずれかに記載の水着。
【請求項７】
前記水着の裏面には撥水性部分が形成されている請求項１〜５のいずれかに記載の水着。
【請求項８】
前記撥水性部分の面積割合が１０〜９０％の範囲である請求項７に記載の水着。
【請求項９】
前記水着は競泳用水着である請求項１〜８のいずれかに記載の水着。
【請求項１０】
伸縮性生地からなる水着の製造方法であって、
多孔質無機粒子に吸水ゲル樹脂が吸着された吸水ゲル吸着粒子を、バインダ樹脂とともに伸縮性生地の表面の少なくとも一部に付与することを特徴とする水着の製造方法。
【請求項１１】
前記吸水ゲル吸着粒子はバインダ樹脂とともに分散液とされ、浸漬により前記伸縮性生地に付与する請求項１０に記載の水着の製造方法。
【請求項１２】
前記吸水ゲル吸着粒子はバインダ樹脂とともに分散液とされ、プリントにより前記伸縮性生地に付与する請求項１０に記載の水着の製造方法。
【請求項１３】
前記水着表面の少なくとも一部に、さらに撥水処理を施す請求項１０〜１２のいずれかに記載の水着の製造方法。
【請求項１４】
前記撥水処理により、撥水性部分を水着の体長方向に沿って連続状及び断続状から選ばれる少なくとも１つのパターンに形成する請求項１３に記載の水着の製造方法。
【請求項１５】
吸水ゲル吸着粒子と、バインダ樹脂ともに分散液とされ、浸漬法により伸縮性生地の全面に付与した後、撥水性部分をプリントにより所定の形状に形成する請求項１０〜１４のいずれかに記載の水着の製造方法。
【請求項１６】
前記水着は競泳用水着である請求項１０〜１５のいずれかに記載の水着の製造方法。
【発明の詳細な説明】
【技術分野】
【０００１】
本発明は、繊維表面に親水性を付与した水着及びその製造方法に関する。
【背景技術】
【０００２】
水着に求められる一つの機能は、競泳時に生ずる水着の水中での表面摩擦抵抗をいかに削減するかにあり、従来から、水着の表面摩擦抵抗を削減する技術が種々提案されている。例えば、特許文献１には分子量4,000,000〜5,000,000のポリエチレンモノオキサイドを水溶液にして水着の表面に付着させている。しかし、この技術は付着ポリマーが水中で溶け出しプールの水を汚すという問題があった。また、水着の全面に撥水加工をし、さらに任意の位置にバインダ樹脂を使用して親水性加工をすることが特許文献２で提案されている。しかし、バインダ樹脂のみでは、親水性が不十分であり、表面の摩擦抵抗を低減することができないという問題があった。さらに別の提案として、生地表面の摩擦抵抗を削減し、水抜け性も確保する目的で、生地表面に撥水部分と非撥水部分を設ける技術が特許文献３〜４に開示されている。【０００３】
従来技術において、生地表面に撥水部と非撥水部を設けることで抵抗減少効果は発現する。また、撥水面積を多くすることで摩擦抵抗減少の効果は増大するが、逆に水着内に浸入した水の水抜け性が低下し、着用抵抗が増大する傾向にあった。そのため、ストライプ状の撥水部の幅を広くし、非撥水部分の占める面積比を小さくすると、摩擦抵抗減少の効果が水抜け性の低下による着用抵抗の増加によって相殺され、相対的に抵抗が増大してしまうという問題があった。【０００４】
また、撥水面積を増やす為に、ストライプ状の非撥水部にストライプ方向に断続的に撥水部を設け、所謂、梯子状に撥水部を形成した場合、撥水面積の増加による抵抗減少効果はあるものの、梯子状撥水部の横木に相当する部分が水泳時に水の流れに直交する為、摩擦抵抗減少効果が小さいといった問題があった。これを改良するため、水着表面の少なくとも一部分に、連続的に撥水加工を施した連続撥水部分と、撥水加工を施した撥水部と撥水加工を施していない非撥水部とを断続的に形成した断続撥水部とを体長方向に平行なストライプ状に形成することが提案されている（特許文献５）。
【特許文献１】特許第２７１５０８８号公報
【特許文献２】特開２００４−２９２９６２号公報
【特許文献３】特開平８−３１１７５１号公報
【特許文献４】特開平９−４９１０７号公報
【特許文献５】特開２０００−２２６７０９号公報
【０００５】
前記のように従来から水着は様々に改良されてきたが、水中における摩擦抵抗をさらに改良することが求められている。
【発明の開示】
【０００６】
本発明者らは、水中に生息する魚類や鯨などの哺乳類の皮膚や鱗が本質的に親水性であることを注目した。本発明は、基本的な考え方を見直し、伸縮性生地の繊維表面に親水性を付与した水着及びその製造方法を提供する。
【０００７】
本発明の水着は、伸縮性生地からなる水着であって、多孔質無機粒子に吸水ゲル樹脂が吸着された吸水ゲル吸着粒子が、バインダ樹脂とともに伸縮性生地の表面の少なくとも一部に固定されていることを特徴とする。
【０００８】
本発明の水着の製造方法は、伸縮性生地からなる水着の製造方法であって、多孔質無機粒子に吸水ゲル樹脂が吸着された吸水ゲル吸着粒子を、バインダ樹脂とともに伸縮性生地の表面の少なくとも一部に付与することを特徴とする。
【図面の簡単な説明】
【０００９】
【図１】図１Ａは本発明の一実施例の女性用水着の正面図、図１Ｂは同背面図である。
【図２】図２は図１の拡大図であり、親水性生地の部分とその表面の断続的形状の撥水性部分を配置した状態を示す。
【図３】図３は本発明実施例で使用した水中における表面摩擦抵抗試験装置の概略説明図である。
【図４】図４Ａは本発明の別の実施例における男性用水着の正面図、図４Ｂは同側面図、図４Ｃは同背面図である。
【図５】図５は本発明の一実施例における多孔質無機粒子（凝集粒子）の模式的概念図である。
【図６】図６は本発明の別の実施例における水着生地の模様を示す。
【図７】図７は本発明の別の実施例における水着生地の模様を示す。
【図８】図８は本発明の別の実施例における水着生地の模様を示す。
【発明を実施するための最良の形態】
【００１０】
本発明の水着は、多孔質無機粒子に吸水ゲル樹脂が吸着された吸水ゲル吸着粒子が、バインダ樹脂とともに伸縮性生地の表面の少なくとも一部に固定されている。吸水ゲル樹脂は多孔質無機粒子に吸着していることにより、水に濡れても吸水ゲル樹脂は見掛け上の膨潤は起こさず、寸法変化も起こらないため、抵抗を生じず、単に親水性が付与されるだけである。この結果、吸水ゲル吸着粒子が固定された部分は親水性となる。以下、かかる粒子が固定された部分を「親水性部分」という。これにより水との親和性が高まり、水抜け性も向上して、全体として水との摩擦抵抗が低下する。また、吸水ゲル樹脂だけでは例えバインダ樹脂と併用しても生地に耐久性高く固定することは困難であるが、多孔質無機粒子に吸水ゲル樹脂が吸着された吸水ゲル吸着粒子がバインダ樹脂とともに伸縮性生地に固定されていることにより、生地に耐久性高く固定できる。この結果、耐久性の高い親水性表面が得られる。【００１１】
本発明の水着は、多孔質無機粒子に吸水ゲル樹脂が吸着された吸水ゲル吸着粒子が、バインダ樹脂とともに伸縮性生地の表面の少なくとも一部に固定されている。吸水ゲル樹脂は、通常おむつなどの内部に使用されており、自重の数倍〜数百倍の水を吸収し、吸収した分膨潤する性質を有する。しかし、吸水ゲル樹脂を単独で使用すると、水を吸収して膨潤し、水との摩擦抵抗が上がると考えられる。このため本発明においては、吸水ゲル樹脂を多孔質無機粒子に吸着させて使用する。【００１２】
吸水ゲル樹脂を多孔質無機粒子に吸着させるには、例えばシリカ（ＳｉＯ2）、ゼオライト、アルミナ（Ａｌ2Ｏ3）粒子、炭酸カルシウム、窒化ホウ素、雲母、チタニア（ＴｉＯ2）、ジルコニア、活性炭等の多孔質無機粒子粉体に、飽和吸水させたゲル樹脂を混合し、乾燥することにより得られる。前記多孔質無機粒子粉体は、一次粒子をそのまま使用しても良いし（例えば活性炭）、一次粒子を凝集させた凝集粒子（例えばシリカ）でも良い。凝集粒子を使用する場合は、一次粒子に吸水させたゲル樹脂を混合し、乾燥時に一次粒子を凝集させて凝集粒子を形成することにより得られる。前記において、一次粒子は必ずしも多孔質である必要はなく、凝集粒子にしたときに吸水ゲル樹脂を内部に含む程度の多孔質で良い。【００１３】
本発明の吸水ゲル樹脂は、高吸水性樹脂ともいい、親水性の直鎖状あるいは分岐状高分子の架橋体であり、オングストローム単位の三次元網目構造を持ち、水と接触すると水に溶けようとする力で吸水するが、分子間に架橋構造があるため抑制され、そのバランスにより、一定量給水した膨潤状態のヒドロゲルとなる。このように吸水した水は、スポンジや綿状パルプのように多孔質の穴や毛細管現象により取り込まれた水と違い、圧力をかけても離水しにくい。その吸水量が樹脂１ｇあたり１０ｇ以上のものを一般に高吸水性樹脂という。【００１４】
吸水ゲル樹脂と多孔質無機粒子粉体との配合割合は、後に水着が濡れたときに粉体粒子から吸水ゲル樹脂が膨潤して外に出ない程度に両者の体積割合を調整する。例えば、吸水により３５倍に膨潤する吸水ゲル樹脂の場合は、粉体粒子の空隙（ポアー）１００体積％あたり乾燥体積換算で約２〜６体積％吸着させる。あるいは、粉体粒子の空隙（ポアー）体積１００体積％あたり、飽和吸水させた吸水ゲル樹脂の体積を５０〜２５０体積％の範囲とする。吸水ゲル樹脂を少し多く配合しても良い理由は、多孔質無機粒子の空隙（ポアー）内では、完全な吸水ができないこともあるからである。吸水ゲル樹脂を多孔質無機粒子に吸着させるときにはバインダ樹脂を混合しても良い。バインダ樹脂としては、Ｎ−メチロール（尿素）系、スルホン系、エポキシ系、グリオキザール系、ポリカルボン酸系、アクリル系、アクリルシリコン系、及びウレタン系等の樹脂が使用できる。【００１５】
多孔質無機粒子に吸水ゲル樹脂が吸着された吸水ゲル吸着粒子は、バインダ樹脂とともに伸縮性生地の表面の少なくとも一部に固定される。バインダ樹脂としては、Ｎ−メチロール（尿素）系、スルホン系、エポキシ系、グリオキザール系、ポリカルボン酸系、アクリル系、アクリルシリコン系、及びウレタン系等の樹脂が使用できる。これらの樹脂は風合いを損なわないように選択する。【００１６】
本発明において、吸水ゲル吸着粒子は伸縮性生地の表面の少なくとも一部に固定されていればよい。好ましくは、水着の表面に対して吸水ゲル吸着粒子は１０％以上の面積に固定する。さらに好ましくは５０％以上の面積であり、とくに好ましくは、７０％以上の面積である。【００１７】
吸水ゲル吸着粒子はバインダ樹脂とともに分散液とし、浸漬により伸縮性生地に付与することができる。この場合は伸縮性生地の全面に吸着ゲル粒子は固定される。また、吸水ゲル吸着粒子はバインダ樹脂とともに分散液とし、プリントにより伸縮性生地に付与することもできる。この場合は、伸縮性生地の表面の一部に固定できる。【００１８】
多孔質無機粒子に吸水ゲル樹脂が吸着された吸水ゲル吸着粒子の伸縮性生地への付着量は、生地の種類にもよるが、５〜２０ｇ／ｍ2が好ましい。バインダ樹脂の伸縮性生地への付着量は、０．５〜２０ｇ／ｍ2が好ましい。【００１９】
吸水ゲル樹脂は、おむつの材料として使用できるものであればどのようなものでも良く、例えばアクリル酸と、ポリエチレングリコールジアクリレートと、ジエチレントリアミン５酢酸・５ナトリウム水溶液を混合した溶液と、水酸化ナトリウム水溶液と、過硫酸ナトリウム水溶液を混合して重合させ、架橋構造を有する吸水ゲル樹脂がある。【００２０】
本発明の水着表面の少なくとも一部には、さらに撥水性部分を含んでいても良い。撥水剤としては、シリコーン系撥水剤、フッ素系撥水剤等を使用できる。また、撥水部分に用いられる処理剤は、プリント剤、シーリング剤といった名称のものでもよい。【００２１】
撥水性部分と親水性部分とは、水着の体長方向に沿って連続状に形成されていても良いし、断続状に形成されていても良い。さらに連続状と断続状を混在させても良い。親水性部分を存在させると、水抜け性に優れる。【００２２】
生地表面に前記撥水性部分を形成するには、一般的に工業化されているプリント処方が好適であり、用いられる装置としては、ローラー捺染機、オートスクリーン捺染機、ハンドスクリーン捺染機等から適宜選択される。【００２３】
生地への撥水剤の塗布量は、基布の目付、厚さ、撥水加工面積、及び撥水剤の種類などにより異なるが、５〜２０ｇ／ｍ2が好ましい。【００２４】
撥水性部分と親水性部分の面積比は、親水性部分：撥水性部分＝１０〜９０：９０〜１０、より好ましくは５０〜８０：５０〜２０、さらに好ましくは６０〜８０：４０〜２０、とくに好ましくは７０〜８０：３０〜２０の範囲である。親水性部分の面積が広いほうが好ましく、親水性部分を浸漬法で全面に形成し、その上に撥水性部分をプリントにより形成するのが好ましい。【００２５】
本発明においては、さらに水着の裏面に撥水性部分を形成しても良い。裏面に撥水性部分を形成する場合は、裏面における撥水性部分の面積割合が１０〜９０％の範囲であるのが好ましい。このようにすると、水着の生地自体の保水率が低下し、水の抵抗をさらに下げることができる。裏面に撥水性部分を形成する場合は、表面と同様に連続状又は断続状のパターンが採用でき、例えば縦ストライプ状、横ストライプ状（ボーダー柄）、斜めストライプ状、水玉模様、格子柄、又はこれらを任意に組み合わせたデザインなどが適用できる。【００２６】
本発明の水着に用いられる生地は、ポリアミド系、ポリエステル系、ポリプロピレン系などの合成繊維マルチフィラメント糸条、または、これらの合成繊維マルチフィラメント糸条とポリウレタン弾性糸条の交編、あるいは交織よりなる編物、織物を用いることが出来る。特に競泳用水着は動きやすさが重要視される場合も多く、素材形態としては合成繊維マルチフィラメント糸条とポリウレタン弾性糸条の交編による編物がより好ましい。また、この編物形態としては、丸編地であるシングル丸編地、ダブル丸編地、経編地であるトリコット地、ラッセル地のいずれも用いることができるが、動きやすさに影響するストレッチ性、生地薄さ等の観点からトリコット地がより好ましい。これを通常の染色加工法により、染色仕上げして、伸縮性生地とする。【００２７】
本発明の水着は競泳用に好適である。【００２８】
次に本発明の水着を構成する伸縮性生地とその物性について説明する。【００２９】
（１）伸縮性
ＪＩＳ１０９６で測定した４．９Ｎ（５００ｇｆ）荷重時の伸長率は、経方向及び緯方向から選ばれる少なくとも一方が５〜１５０％の範囲の編み物が好ましい。この範囲であれば身体の動きに追従し着用性が高い。【００３０】
（２）目付け
伸縮性生地の目付けは１００〜４００ｇ／ｍ2の範囲が好ましい。この範囲であれば透けなどの問題を起こさず、審美性に適しており、また重量感もなく着用性が高い。【００３１】
以下図面を用いて説明する。図１Ａは本発明の一実施例における女性用水着の正面図、図１Ｂは同背面図である。この水着は、親水性生地の部分１とその表面の断続状の撥水性部分２からなる。親水性生地の部分１は浸漬法により吸水ゲル吸着粒子をバインダ樹脂とともに生地に付着させ、固定することにより得られる。撥水性部分２は、撥水性樹脂をプリントして形成できる。【００３２】
図２は図１Ａ−Ｂの拡大図であり、親水性生地の部分１とその表面の断続状の撥水性部分２の配置と形状を示す。図２において、撥水性部分２の幅Ｌ２は一例として１２ｍｍ、撥水性部分２，２の間隔Ｌ１は１０ｍｍである。また、親水性部分１と撥水性部分２の面積割合は、親水性部分１：撥水性部分２＝７５：２５である。【００３３】
図３は本発明の実施例で使用した水中における表面摩擦抵抗試験装置の概略説明図である。【００３４】
図４Ａは本発明の別の実施例における男性用水着の正面図、図４Ｂは同側面図、図４Ｃは同背面図である。この水着の模様と親水性生地の部分とその表面の断続状の撥水性部分は図１−２と同様である。【００３５】
図５は本発明の一実施例における多孔質無機粒子（凝集粒子）の模式的概念図である。この多孔質無機粒子（凝集粒子）５は、無機一次粒子４の間に吸水ゲル樹脂３が存在しており、水と接触すると吸水ゲル樹脂３は所定量の水を吸収し、多孔質無機粒子（凝集粒子）５全体が親水性となる。ただし、吸水ゲル樹脂３は多孔質無機粒子（凝集粒子）５内に存在するので、多孔質無機粒子（凝集粒子）５自体は、水の吸収にともなう見かけ上の膨潤は起こらない。【００３６】
図６〜８は本発明の別の実施例における水着生地の模様を示す。この水着生地は、体長方向に断続状模様の親水性生地の部分１とその表面の連続的なストライプ状の撥水性部分２を設けた。この生地から縫製される水着も図１、図２、図４と同様に撥水性と水抜け性がバランスし、好適な水着が得られる。
【実施例】
【００３７】
以下、本発明の実施例について述べるが、本発明はこれらに限定されるものではない。【００３８】
下記の実施例及び比較例における親水性、疎水性、撥水性は、水滴下吸収時間により測定した。温度２５℃、相対湿度６５％ＲＨの条件下で、伸縮性生地を自然状態で水平に置き、上方３０ｃｍの高さからスポイトで０．０５ｍｌの蒸留水を滴下し、生地上の水滴が水による光反射をしなくなった時までの時間（吸水時間）により、１０点測定した平均時間で判断した。親水性は３分未満、好ましくは２分未満、さらに好ましくは１分未満である。疎水性は３分以上１５分未満、撥水性は１５分以上経過しても生地の中に水を吸収しない状態（以下「無限大」という。）である。【００３９】
（実施例１）
（１）水着の生地
女性水着用の伸縮性生地として、ポリエステル繊維８０重量％、ポリウレタン繊維２０重量％のツーウエイ編み物（美津濃社製ＪＡＳＰＯ製品に使用されている編み物と同様な編み物で、生地厚み平均０．５４ｍｍ、目付け２４５ｇ／ｃｍ2、ＪＩＳ１０９６で測定した４．９Ｎ荷重時の伸長率が経方向５０％、緯方向２０％、１７．６Ｎ荷重時の伸長率が経方向１１０％、緯方向９０％）を使用した。【００４０】
（２）親水性処理
吸水ゲル吸着粒子として、凝集粒子の平均粒子径３〜５μｍのＳｉＯ2に吸水ゲル樹脂を吸着させたエネックス社製商品名“ＧＰ−Ｋ−１”を１０重量％と、バインダ樹脂としてウレタン系樹脂：日華化学株式会社製“エバファノールＡＰ１２”を１重量％採取し、水１０リットルに分散し、親水性処理液とした。この親水性処理液に伸縮性生地を浸漬し、ピックアップ率１６重量％となるように絞り、乾燥した。これにより、吸水ゲル吸着粒子は伸縮性生地に１．６重量％付着した。なお前記平均粒子径は市販の粒度分布計で測定できる。例えば、堀場製作所レーザ回折粒度測定器（ＬＡ９２０）、島津製作所レーザ回折粒度測定器（ＳＡＬＤ２１００）などを用いて測定することができる。【００４１】
（３）撥水性処理
次に撥水性処理液として、フッ素樹脂系撥水剤（七福化学社製の商品名”ＤＰ−１０”）を４重量％と、増粘剤として七福化学社製の商品名”セブテックスＭ−２０”を３重量％、架橋剤として七福化学社製商品名”ブロックイソシアネートＺＲ，ＺＮ”を３重量％水１０Ｌに分散し、撥水性処理液とした。この撥水性処理液をプリント捺染により図１〜２に示すような模様でウェットアップ率２１重量％となるように伸縮性生地にプリントし、乾燥後、１７０℃のピンテンターでセットし、伸縮性生地を仕上げ、水着に縫製した。【００４２】
図１〜２において、撥水性部分２の幅Ｌ２は一例として１２ｍｍ、撥水性部分２，２の間隔Ｌ１は１０ｍｍとした。また、親水性部分１と撥水性部分２の面積割合は、親水性部分１：撥水性部分２＝７５：２５であった。【００４３】
（４）水着の水滴下吸収試験
得られた水着の親水性部分の１０点平均水滴下吸収時間は１．６秒であり、撥水性部分の同時間は無限大であった。【００４４】
（５）水着の着用試験
得られた水着を１月間毎日１時間水泳選手に着用試験してもらい、毎日家庭洗濯を繰り返したが、親水性に変化は認められなかった。このことから、耐久性の高い親水性であることが確認できた。【００４５】
水中における表面摩擦抵抗は後に比較例とともに表２で説明する。【００４６】
（比較例１）
比較例として、実施例１の親水性処理を行わない以外は実施例１と同様に撥水性部分を形成し、水着に縫製した。親水性処理を行わないベース生地部分（以下「非撥水部」という）は、ポリエステル繊維とポリウレタン繊維で構成され、後処理されていない。【００４７】
実施例１と比較例１で得られた伸縮性生地の撥水部と親水部と非撥水部の各々の１０点平均水滴下吸収時間は、次の表１に示すとおりであった。【００４８】
【表１】
0004839372.tif 000002
【００４９】
実施例１と比較例１の水着に使用した伸縮性生地の水中における表面摩擦抵抗は、図３に示す表面摩擦抵抗試験装置を用いて測定した。それぞれの上端１１ａ，１１ｂが水平方向（矢印Ｂ）に自由に移動できる支柱１２ａ，１２ｂによって支えられたガラス板１３（長さ３０００mm、幅６００mm）の両面に試験用生地１４を貼り付け、回流水路１５中に所定の深度まで沈降させる。金属製支柱１６の下端は前記ガラス板１３に固定され、支柱１６の上端は天井に固定されている。支柱１６の上方部分に歪みゲージ１７が設置されている。ガラス板１３に貼りつけた生地１４の表面が矢印Ａの方向で流れる水流から受ける抵抗の大きさは、前記歪みゲージ１７からの電気信号として動歪み計１８により測定され、Ａ／Ｄコンバーター１９を介してコンピューター２０に表示記録される。【００５０】
水中における表面摩擦抵抗は後に表２で説明する。【００５１】
（実施例２）
実施例１において、撥水性処理液をプリント捺染する際の模様を図６のストライプ模様に代えた以外は実施例１と同様に水着を作製した。親水性部分１と撥水性部分２の面積割合は、親水性部分１：撥水性部分２＝２５：７５であった。得られた水着の親水性部分の１０点平均水滴下吸収時間は１分４４秒であり、撥水性部分の同時間は無限大であった。また、得られた水着を１月間毎日１時間水泳選手に着用試験してもらい、毎日家庭洗濯を繰り返したが、親水性に変化は認められなかった。このことから、耐久性の高い親水性であることが確認できた。【００５２】
実施例１〜２と比較例１の水着に使用した伸縮性生地の流水中の表面摩擦抵抗値を表２に示す。測定した流速は、いずれも競泳の選手の泳ぐ速度に近い範囲を選んだ。【００５３】
【表２】
0004839372.tif 000003
【００５４】
表２の結果から明らかなとおり、流速が速くなるにしたがい本発明の実施例１〜２における水着の表面摩擦抵抗は低下していることが確認できた。【００５５】
（実施例３）
実施例１において、生地の裏面に、表面側と同じ撥水性処理液をストライプ模様にプリント捺染した以外は実施例１と同様に水着を作製した。裏面の撥水性部分のストライプの幅は７ｍｍとし、撥水性ストライプ間（処理なし部分）の幅は７ｍｍとした。また、処理なし部分と撥水性部分の面積割合は、処理なし部分：撥水性部分＝５０：５０であった。得られた水着表面の親水性部分の１０点平均水滴下吸収時間は１分４４秒であり、撥水性部分の同時間は無限大であった。また、得られた水着を１月間毎日１時間水泳選手に着用試験してもらい、毎日家庭洗濯を繰り返したが、親水性に変化は認められなかった。このことから、耐久性の高い親水性であることが確認できた。さらにモニター数１０名の水泳選手に着用試験してもらったところ、水泳時の水切り性、及びプールから上がったときの軽量感はいずれも優れており、競泳用水着として好適であることが確認できた。【００５６】
（実施例４）
実施例２において、バインダ樹脂としてアクリルシリコン系樹脂：大和化学社製“フクゾールＡ−３０Ｓ”を用い、生地の裏面に、表面側と同じ撥水性処理液を縦ストライプ模様にプリント捺染した以外は実施例２と同様に水着を作製した。裏面の撥水性部分の縦ストライプの幅は７ｍｍとし、撥水性ストライプ間（処理なし部分）の幅は７ｍｍとした。また、処理なし部分と撥水性部分の面積割合は、処理なし部分：撥水性部分＝５０：５０であった。得られた水着表面の親水性部分の１０点平均水滴下吸収時間は１分４４秒であり、撥水性部分の同時間は無限大であった。また、得られた水着を１月間毎日１時間水泳選手に着用試験してもらい、毎日家庭洗濯を繰り返したが、親水性に変化は認められなかった。このことから、耐久性の高い親水性であることが確認できた。さらにモニター数１０名の水泳選手に着用試験してもらったところ、水泳時の水切り性、及びプールから上がったときの軽量感はいずれも優れており、競泳用水着として好適であることが確認できた。
【図１】
0004839372.tif 000004
【図２】
0004839372.tif 000005
【図３】
0004839372.tif 000006
【図４】
0004839372.tif 000007
【図５】
0004839372.tif 000008
【図６】
0004839372.tif 000009
【図７】
0004839372.tif 000010
【図８】
0004839372.tif 000011